(57)【要約】  高耐久条件下でも耐ブリスター性および耐白化性を有する粘着剤層を形成することのできる粘着剤組成物を提供する。ガラス転移温度（Ｔｇ）が０℃未満である（メタ）アクリル系共重合体（Ａ）と、オレフィン系重合体（Ｂ）と、架橋剤（Ｃ）とを含有する粘着剤組成物であって、  前記オレフィン系重合体（Ｂ）の２５℃における粘度が０．５〜３０．０Ｐａ・ｓである粘着剤組成物。【特許請求の範囲】
【請求項１】
ガラス転移温度（Ｔｇ）が０℃未満である（メタ）アクリル系共重合体（Ａ）と、
オレフィン系重合体（Ｂ）と、
架橋剤（Ｃ）と
を含有する粘着剤組成物であって、
前記オレフィン系重合体（Ｂ）の２５℃における粘度が０．５〜３０．０Ｐａ・ｓであることを特徴とする粘着剤組成物。
【請求項２】
前記オレフィン系重合体（Ｂ）が架橋性官能基を有さないことを特徴とする請求項１に記載の粘着剤組成物。
【請求項３】
前記（メタ）アクリル系共重合体（Ａ）が、アルコキシアルキル（メタ）アクリレートを５０〜９９質量％、架橋性官能基含有モノマーを０．５〜２０質量％含むモノマー成分の共重合体であることを特徴とする請求項１または請求項２に記載の粘着剤組成物。
【請求項４】
請求項１〜３のいずれか１項に記載の粘着剤組成物より形成された粘着剤層を有する粘着シート。
【発明の詳細な説明】
【技術分野】
【０００１】
本発明は、粘着剤組成物および粘着シートに関する。
【背景技術】
【０００２】
近年、スマートフォンおよびタブレット型コンピュータの市場は急拡大の一途を辿っており、これらにはタッチパネルが搭載されている。タッチパネルは各種材料の積層体であり、前記各種材料の貼り合わせには粘着剤が用いられている（例えば、特許文献１参照）。【０００３】
タッチパネルの支持体およびカバー部材（表面支持体）の材料としては、例えばポリカーボネートが使用されているが、ポリカーボネートはその製造工程上の理由により水分を含んでおり、粘着シートをポリカーボネート板に貼付して耐久試験に投入すると、この水分に由来する発泡が生じる。このように、積層材料から発生するアウトガスによる発泡により、ブリスターが生じることがある。【０００４】
また、タッチパネルの自動車用途への展開も拡大してきているが、自動車用途では夏場に高温になる等の理由により、一般用途以上の高耐久性が求められる。しかしながら、従来の粘着剤では、自動車用途を想定した高耐久条件をクリアすることが出来なかった。
【先行技術文献】
【特許文献】
【０００５】
【特許文献１】特開２０１３−０１８８９２号公報
【発明の概要】
【発明が解決しようとする課題】
【０００６】
本発明の課題は、高耐久条件下でも優れた耐ブリスター性を有する粘着剤層を形成することのできる粘着剤組成物を提供することである。
【課題を解決するための手段】
【０００７】
本発明者らは上記課題を解決すべく鋭意検討を行った。その結果、以下の構成を有する粘着剤組成物が上記課題を解決できることを見出し、本発明を完成するに至った。
本発明は、例えば以下の［１］〜［４］に関する。【０００８】
［１］ガラス転移温度（Ｔｇ）が０℃未満である（メタ）アクリル系共重合体（Ａ）と、オレフィン系重合体（Ｂ）と、架橋剤（Ｃ）とを含有する粘着剤組成物であって、前記オレフィン系重合体（Ｂ）の２５℃における粘度が０．５〜３０.０Ｐａ・ｓであることを特徴とする粘着剤組成物。【０００９】
［２］前記オレフィン系重合体（Ｂ）が架橋性官能基を有さないことを特徴とする前記［１］に記載の粘着剤組成物。【００１０】
［３］前記（メタ）アクリル系共重合体（Ａ）が、アルコキシアルキル（メタ）アクリレートを５０〜９９質量％、架橋性官能基含有モノマーを０．５〜２０質量％含むモノマー成分の共重合体であることを特徴とする前記［１］または前記［２］に記載の粘着剤組成物。【００１１】
［４］前記［１］〜［３］のいずれか１項に記載の粘着剤組成物より形成された粘着剤層を有する粘着シート。
【発明の効果】
【００１２】
本発明によれば、高耐久条件下でも優れた耐ブリスター性を有する粘着剤層を形成することのできる粘着剤組成物を提供することができる。
【発明を実施するための形態】
【００１３】
以下、本発明の粘着剤組成物および粘着シートを説明する。
本明細書において、アクリルおよびメタクリルを総称して「（メタ）アクリル」とも記載し、アクリレートおよびメタクリレートを総称して「（メタ）アクリレート」とも記載する。また、「重合体」とは単独重合体および共重合体を包含する意味で用い、「重合」とは単独重合および共重合を包含する意味で用いる。
【００１４】
〔粘着剤組成物〕
本発明の粘着剤組成物は、以下に説明する（メタ）アクリル系共重合体（Ａ）と、オレフィン系重合体（Ｂ）、架橋剤（Ｃ）とを含有する。本発明の粘着剤組成物は、必要に応じて添加剤（Ｄ）を含有してもよい。
【００１５】
≪（メタ）アクリル系共重合体（Ａ）≫
（メタ）アクリル系共重合体（Ａ）は、ガラス転移温度（Ｔｇ）が０℃未満である。
（メタ）アクリル系共重合体（Ａ）のＴｇは、例えば、Ｆｏｘの式により求めることができる。
【００１６】
（メタ）アクリル系共重合体（Ａ）のＴｇは、０℃未満であり、好ましくは−８０〜−１０℃、より好ましくは−７０〜−３０℃である。Ｔｇが前記範囲内にあると、粘着剤層の被着体に対する密着性の観点から好ましい。また、Ｔｇが前記下限値以上であると、粘着剤層の凝集力に優れ、耐久性向上の観点から好ましい。
【００１７】
（メタ）アクリル系共重合体（Ａ）は、ゲルパーミエーションクロマトグラフィー法（ＧＰＣ法）により測定される重量平均分子量（Ｍｗ）が、ポリスチレン換算値で、好ましくは２０万〜１００万、より好ましくは２５万〜８０万、さらに好ましくは３０万〜７０万である。Ｍｗが前記範囲内にあると、粘着剤組成物より得られる粘着剤層に十分な凝集力が付与されるため、高温条件下や高温かつ高湿条件下における耐久性向上の観点から好ましい。
【００１８】
また、（メタ）アクリル系共重合体（Ａ）は、ＧＰＣ法により測定される分子量分布（Ｍｗ／Ｍｎ）が、好ましくは２．０〜１５．０、より好ましくは２．５〜１３．０、さらに好ましくは２．８〜１０．０である。Ｍｗ／Ｍｎが前記範囲内にあると、耐久性に優れた粘着剤層が得られる点で好ましい。
【００１９】
粘着剤組成物中の（メタ）アクリル系共重合体（Ａ）と後述のオレフィン系重合体（Ｂ）および架橋剤（Ｃ）との合計含有量は、粘着剤組成物の固形分１００質量％中、通常は６０質量％以上、好ましくは６５質量％以上、より好ましくは７０質量％以上である。なお、固形分とは溶媒を除く成分である。
【００２０】
（メタ）アクリル系共重合体（Ａ）を形成するモノマー成分としては、以下で説明する（メタ）アクリル酸アルキルエステル、（メタ）アクリル酸アルコキシアルキルエステルおよびアルコキシポリアルキレングリコールモノ（メタ）アクリレートから選ばれる少なくとも１種のモノマー（ａ１）、架橋性官能基含有モノマー（ａ２）、その他のモノマー（ａ３）等が挙げられる。以下、これらを単に「モノマー（ａ１）〜（ａ３）」ともいう。
【００２１】
＜モノマー（ａ１）＞
モノマー（ａ１）としては、（メタ）アクリル酸アルキルエステル、（メタ）アクリル酸アルコキシアルキルエステルおよびアルコキシポリアルキレングリコールモノ（メタ）アクリレートから選ばれる少なくとも１種のモノマーが挙げられる。
【００２２】
（メタ）アクリル酸アルキルエステルとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、ｎ−ヘプチル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ウンデシル（メタ）アクリレート、ラウリル（メタ）アクリレート、ステアリル（メタ）アクリレート、イソステアリル（メタ）アクリレートが挙げられる。
【００２３】
（メタ）アクリル酸アルコキシアルキルエステルとしては、例えば、メトキシメチル（メタ）アクリレート、２−メトキシエチル（メタ）アクリレート、２−エトキシエチル（メタ）アクリレート、３−メトキシプロピル（メタ）アクリレート、３−エトキシプロピル（メタ）アクリレート、４−メトキシブチル（メタ）アクリレート、４−エトキシブチル（メタ）アクリレートが挙げられる。
【００２４】
アルコキシポリアルキレングリコールモノ（メタ）アクリレートとしては、例えば、メトキシジエチレングリコールモノ（メタ）アクリレート、メトキシジプロピレングリコールモノ（メタ）アクリレート、エトキシトリエチレングリコールモノ（メタ）アクリレート、エトキシジエチレングリコールモノ（メタ）アクリレート、メトキシトリエチレングリコールモノ（メタ）アクリレートが挙げられる。
モノマー（ａ１）は１種単独で用いてもよく、２種以上を用いてもよい。
【００２５】
（メタ）アクリル系共重合体（Ａ）を形成するために用いられるモノマー成分１００質量％中、モノマー（ａ１）の含有量は、通常５０〜９９質量％、好ましくは６０〜９８質量％、より好ましくは６５〜９５質量％である。このような態様であると、得られる粘着剤層の粘着力および凝集力が優れるため好ましい。前記含有量は、例えば、モノマー成分の仕込み量から把握することができる。
【００２６】
特に（メタ）アクリル系共重合体（Ａ）を形成するために用いられるモノマー成分１００質量％中、モノマー（ａ１）として（メタ）アクリル酸アルコキシアルキルエステルの含有量が５０質量％以上である場合、得られる粘着剤層に侵入した水分を効率よく分散させることができ、耐ブリスター性に優れるだけでなく、耐白化性にも優れた粘着剤層が得られる。
【００２７】
＜モノマー（ａ２）＞
モノマー（ａ２）は、架橋性官能基含有モノマーであり、例えば、水酸基含有モノマー、酸基含有モノマーが挙げられる。
【００２８】
水酸基含有モノマーとしては、例えば、２−ヒドロキシエチル（メタ）アクリレート、２−ヒドロキシプロピル（メタ）アクリレート、４−ヒドロシキブチル（メタ）アクリレート、６−ヒドロキシヘキシル（メタ）アクリレート、８−ヒドロキシオクチル（メタ）アクリレート等のヒドロキシアルキル（メタ）アクリレートなどの水酸基含有（メタ）アクリレートが挙げられる。
【００２９】
酸基としては、例えば、カルボキシ基、酸無水物基、リン酸基、硫酸基が挙げられる。カルボキシ基含有モノマーとしては、例えば、（メタ）アクリル酸、（メタ）アクリル酸β−カルボキシエチル、（メタ）アクリル酸５−カルボキシペンチル、コハク酸モノ（メタ）アクリロイルオキシエチルエステル、ω−カルボキシポリカプロラクトンモノ（メタ）アクリレート、イタコン酸、クロトン酸、フマル酸、マレイン酸等が挙げられる。カルボキシ基以外の酸基含有モノマーとしては、例えば、無水フタル酸、無水マレイン酸、リン酸基含有モノマー、硫酸基含有モノマーが挙げられる。
【００３０】
モノマー（ａ２）の中でも、水酸基含有モノマー、カルボキシ基含有モノマーが好ましい。モノマー（ａ２）由来の架橋性官能基の少なくとも一部は、（メタ）アクリル系共重合体（Ａ）中で架橋点となり、後述する架橋剤（Ｃ）と反応することで、架橋構造を形成することができる。
モノマー（ａ２）は１種単独で用いてもよく、２種以上を用いてもよい。
【００３１】
（メタ）アクリル系共重合体（Ａ）を形成するために用いられるモノマー成分１００質量％中、モノマー（ａ２）の含有量は、通常０．５〜２０質量％であり、好ましくは０．８〜１８質量％、より好ましくは１〜１５質量％である。このような態様であると、（メタ）アクリル系共重合体（Ａ）の架橋構造が適度に形成され、適度な柔軟性を有する粘着剤層が得られる。前記含有量は、例えば、モノマー成分の仕込み量から把握することができる。
【００３２】
＜モノマー（ａ３）＞
モノマー（ａ３）としては、前記モノマー（ａ１）、（ａ２）以外のモノマーが挙げられ、例えば、脂環式炭化水素基または芳香族炭化水素基含有（メタ）アクリレート、スチレン系モノマー、アミド基含有モノマー、アミノ基含有モノマー、シアノ基含有モノマー、酢酸ビニル、重合性マクロモノマーが挙げられる。
【００３３】
脂環式炭化水素基または芳香族炭化水素基含有（メタ）アクリレートとしては、例えば、シクロヘキシル（メタ）アクリレート、イソボルニル（メタ）アクリレート、アダマンチル（メタ）アクリレート、ベンジル（メタ）アクリレート、フェニル（メタ）アクリレート、フェノキシエチル（メタ）アクリレートが挙げられる。
【００３４】
スチレン系モノマーとしては、例えば、スチレン；メチルスチレン、ジメチルスチレン、トリメチルスチレン、プロピルスチレン、ブチルスチレン、へキシルスチレン、ヘプチルスチレン、オクチルスチレン等のアルキルスチレン；フロロスチレン、クロロスチレン、ブロモスチレン、ジブロモスチレン等のハロゲン化スチレン；ニトロスチレン、アセチルスチレン、メトキシスチレン等の官能基化スチレンが挙げられる。
【００３５】
アミド基含有モノマーとしては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ヘキシル（メタ）アクリルアミド等のＮ−アルキル（メタ）アクリルアミド、Ｎ，Ｎ−ジメチル（メタ）アクリルアミド、Ｎ，Ｎ−ジエチル（メタ）アクリルアミド等のＮ，Ｎ−ジアルキル（メタ）アクリルアミド；Ｎ−ビニルピロリドン、Ｎ−ビニルカプロラクタム、（メタ）アクリロイルモルホリン等の窒素系複素環含有モノマーが挙げられる。
【００３６】
アミノ基含有モノマーとしては、例えば、Ｎ，Ｎ−ジメチルアミノエチル（メタ）アクリレート、Ｎ，Ｎ−ジエチルアミノエチル（メタ）アクリレート等のＮ，Ｎ−ジアルキルアミノアルキル（メタ）アクリレートが挙げられる。
シアノ基含有モノマーとしては、例えば、シアノ（メタ）アクリレート、（メタ）アクリロニトリルが挙げられる。
【００３７】
重合性マクロモノマーを構成する重合体鎖（主鎖）部分のモノマーの例としては、メチル（メタ）アクリレート、エチル（メタ）アクリレート、ｎ−ブチル（メタ）アクリレート、イソブチル（メタ）アクリレートおよびｔ−ブチル（メタ）アクリレート等のアルキル（メタ）アクリレートが挙げられ、前記アルキル基の炭素数は、１〜２０であることが好ましく、また、（メタ）アクリロニトリル；スチレンおよびα−メチルスチレン等のスチレン系モノマーも挙げられる。
【００３８】
前記マクロモノマーは、例えば、（メタ）アクリル系マクロモノマー、（メタ）アクリロニトリル系マクロモノマー、およびスチレン系マクロモノマーが好ましく、公知の種々の方法に従って製造することができ、例えば、特開２０１３−０１８２２７号公報の段落［００３９］に記載された方法により製造することができる。
前記マクロモノマーとしては、市販品を用いてもよく、例えば、主鎖構成モノマーがメチルメタクリレートであるマクロモノマー（製品名：４５％ＡＡ−６（ＡＡ−６Ｓ）、ＡＡ−６；東亞合成製）、主鎖がスチレン／アクリロニトリルの共重合体であるマクロモノマー（製品名：ＡＮ−６Ｓ；東亞合成製）、主鎖構成モノマーがブチルアクリレートのマクロモノマー（製品名：ＡＢ−６；東亞合成製）が挙げられ、これらは末端がメタクリロイル基である。
モノマー（ａ３）は１種単独で用いてもよく、２種以上を用いてもよい。
【００３９】
（メタ）アクリル系共重合体（Ａ）を形成するために用いられるモノマー成分１００質量％中、モノマー（ａ３）の含有量は、２０質量％以下であり、好ましくは１５質量％以下、より好ましくは１０質量％以下である。
【００４０】
＜（メタ）アクリル系共重合体（Ａ）の製造方法＞
（メタ）アクリル系共重合体（Ａ）は、公知の方法により製造することができるが、溶液重合により製造することが好ましい。具体的には反応容器内にモノマー成分および重合溶媒を仕込み、窒素ガス等の不活性ガス雰囲気下で、重合開始剤を添加し、反応温度５０〜９０℃程度に加熱し、４〜２０時間反応させる。また、重合反応中に、重合開始剤、連鎖移動剤、モノマー成分、重合溶媒を適宜追加添加してもよい。
【００４１】
重合開始剤としては、例えば、通常の有機系重合開始剤が挙げられ、具体的には、過酸化ベンゾイル、過酸化ラウロイル等の過酸化物、２，２'−アゾビスイソブチロニトリル等のアゾ化合物が挙げられる。これらの中でも、アゾ化合物が好ましい。
【００４２】
アゾ化合物としては、例えば、２，２'−アゾビスイソブチロニトリル、２，２'−アゾビス（４−メトキシ−２，４−ジメチルバレロニトリル）、２，２'−アゾビス（２−シクロプロピルプロピオニトリル）、２，２'−アゾビス（２，４−ジメチルバレロニトリル）、２，２'−アゾビス（２−メチルブチロニトリル）、１，１'−アゾビス（シクロヘキサン−１−カルボニトリル）、２−（カルバモイルアゾ）イソブチロニトリル、２−フェニルアゾ−４−メトキシ−２，４−ジメチルバレロニトリル、２，２'−アゾビス（２−アミジノプロパン）ジヒドロクロリド、２，２'−アゾビス（Ｎ，Ｎ'−ジメチレンイソブチルアミジン）、２，２'−アゾビス〔２−メチル−Ｎ−（２−ヒドロキシエチル）−プロピオンアミド〕、２，２'−アゾビス（イソブチルアミド）ジヒドレート、４，４'−アゾビス（４−シアノペンタン酸）、２，２'−アゾビス（２−シアノプロパノール）、ジメチル−２，２'−アゾビス（２−メチルプロピオネート）、２，２'−アゾビス［２−メチル−Ｎ−（２−ヒドロキシエチル）プロピオンアミド］が挙げられる。
重合開始剤は１種単独で用いてもよく、２種以上を用いてもよい。
【００４３】
重合開始剤の使用量は、モノマー成分１００質量部に対して、通常は０．０１〜５質量部である。このような態様であると、（メタ）アクリル系共重合体（Ａ）のＭｗを適切な範囲内に調整することができる。
【００４４】
溶液重合においては、重合溶媒としては、例えば、ベンゼン、トルエン、キシレン等の芳香族炭化水素；ｎ−ペンタン、ｎ−ヘキサン、ｎ−ヘプタン、ｎ−オクタン等の脂肪族炭化水素；シクロペンタン、シクロヘキサン、シクロヘプタン、シクロオクタン等の脂環式炭化水素；ジエチルエーテル、ジイソプロピルエーテル、１，２−ジメトキシエタン、ジブチルエーテル、テトラヒドロフラン、ジオキサン、アニソール、フェニルエチルエーテル、ジフェニルエーテル等のエーテル；クロロホルム、四塩化炭素、１，２−ジクロロエタン、クロロベンゼン等のハロゲン化炭化水素；酢酸エチル、酢酸プロピル、酢酸ブチル、プロピオン酸メチル等のエステル；アセトン、メチルエチルケトン、ジエチルケトン、メチルイソブチルケトン、シクロヘキサノン等のケトン；Ｎ，Ｎ−ジメチルホルムアミド、Ｎ，Ｎ−ジメチルアセトアミド、Ｎ−メチルピロリドン等のアミド；アセトニトリル、ベンゾニトリル等のニトリル；ジメチルスルホキシド、スルホラン等のスルホキシドが挙げられる。重合溶媒は１種単独で用いてもよく、２種以上を用いてもよい。
【００４５】
≪オレフィン系重合体（Ｂ）≫
オレフィン系重合体（Ｂ）は、粘着剤組成物より粘着シートを製造し、被着体へ貼着した際、被着体との界面に偏在すると考えられる。オレフィン系重合体（Ｂ）が被着体界面に偏在することにより、被着体から発生するアウトガスが粘着剤層へ進行することを抑制でき、耐ブリスター性に優れる粘着シートが得られる。
【００４６】
オレフィン系重合体（Ｂ）は、実施例に記載の方法で測定される２５℃における粘度が０．５〜３０.０Ｐａ・ｓであり、好ましくは０．８〜２８．０Ｐａ・ｓ、より好ましくは１．０〜２５．０Ｐａ・ｓである。粘度が前記範囲内にあると、粘着シートを被着体へ貼着した際、被着体界面へ偏在させやすく、耐ブリスター性の観点から好ましい。
【００４７】
オレフィン重合体（Ｂ）のゲルパーミエーションクロマトグラフィー法（ＧＰＣ法）により測定される重量平均分子量（Ｍｗ）は、ポリスチレン換算値で、１０００〜１５０００、好ましくは２０００〜１３０００、より好ましくは２５００〜１２０００である。Ｍｗが前記範囲内にあると、粘着剤層と被着体の界面へ移行し易く、耐ブリスター性の観点から好ましい。
【００４８】
また、オレフィン系重合体（Ｂ）は極性官能基を有していても有していなくてもよいが、極性官能基を有している場合、後述の架橋剤（Ｃ）を介して前記（メタ）アクリル系共重合体（Ａ）と、またはオレフィン系重合体（Ｂ）同士で架橋反応を起こし、オレフィン系重合体（Ｂ）が粘着剤層と被着体の界面に移行しづらくなる。このため、オレフィン系重合体（Ｂ）は極性官能基を有していないものが好ましい。
【００４９】
本発明の粘着剤組成物において、オレフィン系重合体（Ｂ）の含有量は、上記（メタ）アクリル系共重合体（Ａ）１００質量部に対して、好ましくは０．５〜１５質量部、より好ましく０．７〜１２質量部、さらに好ましくは１．０〜１０質量部である。前記オレフィン系重合体（Ｂ）の含有量が前記下限値以上であると粘着剤層に耐ブリスター性を付与することができ、前記上限値以下であると粘着剤層の白濁化等の不具合を生じにくい。
【００５０】
オレフィン系重合体（Ｂ）としては、例えば、ルーカントＬＸ００４（１．０Ｐａ・ｓ）、ルーカントＬＸ０１０（２．９Ｐａ・ｓ）、ルーカントＬＸ０２０（４．０Ｐａ・ｓ）、ルーカントＬＸ１００（２４．２Ｐａ・ｓ）（いずれも三井化学製）、Ｂ−１０００（１．０Ｐａ・ｓ）、Ｂ−２０００（７．０Ｐａ・ｓ）（いずれも日本曹達製）等が挙げられる。前記オレフィン系重合体の中でも、官能基の有無、粘度の観点からルーカントＬＸ０１０、ルーカントＬＸ１００を用いることが好ましい。
【００５１】
≪架橋剤（Ｃ）≫
架橋剤（Ｃ）は、（メタ）アクリル系共重合体（Ａ）と架橋反応を起こすことができる成分であれば特に限定されない。例えば、イソシアネート系架橋剤（Ｃ１）、エポキシ系架橋剤（Ｃ２）、金属キレート架橋剤（Ｃ３）が挙げられる。
架橋剤（Ｃ）は、１種単独で用いてもよく、２種以上を用いてもよい。
【００５２】
本発明の粘着剤組成物において、架橋剤（Ｃ）の合計含有量は、（メタ）アクリル系共重合体（Ａ）１００質量部に対して、０．０１〜８質量部、好ましくは０．０５〜５質量部、より好ましくは０．１〜３質量部である。このような態様であると、架橋構造が充分かつ適度に形成され、凝集力が高く、また粘着物性のバランスに優れ、耐久性に優れた粘着剤を得ることができる。
【００５３】
＜イソシアネート系架橋剤（Ｃ１）＞
イソシアネート系架橋剤（Ｃ１）は、例えば、１分子中に２以上のイソシアネート基を有するイソシアネート化合物である。前記イソシアネート系架橋剤（Ｃ１）の、１分子中のイソシアネート基数は、好ましくは２〜８、より好ましくは２〜５である。イソシアネート基数が前記範囲にあると、架橋反応効率の点および入手容易性の点で好ましい。
【００５４】
１分子中のイソシアネート基数が２のジイソシアネート化合物としては、例えば、脂肪族ジイソシアネート、脂環族ジイソシアネート、芳香族ジイソシアネートが挙げられる。脂肪族ジイソシアネートとしては、エチレンジイソシアネート、テトラメチレンジイソシアネート、ペンタメチレンジイソシアネート、ヘキサメチレンジイソシアネート、２−メチル−１，５−ペンタンジイソシアネート、３−メチル−１，５−ペンタンジイソシアネート、２，２，４−トリメチル−１，６−ヘキサメチレンジイソシアネート等の炭素数４〜３０の脂肪族ジイソシアネートが挙げられる。脂環族ジイソシアネートとしては、イソホロンジイソシアネート、シクロペンチルジイソシアネート、シクロヘキシルジイソシアネート、水素添加キシリレンジイソシアネート、水素添加トリレンジイソシアネート、水素添加ジフェニルメタンジイソシアネート、水素添加テトラメチルキシリレンジイソシアネート等の炭素数７〜３０の脂環族ジイソシアネートが挙げられる。芳香族ジイソシアネートとしては、例えば、フェニレンジイソシアネート、トリレンジイソシアネート、キシリレンジイソシアネート、ナフチレンジイソシアネート、ジフェニルエーテルジイソシアネート、ジフェニルメタンジイソシアネート、ジフェニルプロパンジイソシアネート等の炭素数８〜３０の芳香族ジイソシアネートが挙げられる。
【００５５】
１分子中のイソシアネート基数が３以上のイソシアネート化合物としては、例えば、芳香族ポリイソシアネート、脂肪族ポリイソシアネート、脂環族ポリイソシアネートが挙げられる。具体的には、２，４，６−トリイソシアネートトルエン、１，３，５−トリイソシアネートベンゼン、４，４’，４”−トリフェニルメタントリイソシアネートが挙げられる。
【００５６】
また、イソシアネート化合物としては、例えば、イソシアネート基数が２または３以上の上記イソシアネート化合物の、多量体（例えば２量体または３量体、ビウレット体、イソシアヌレート体）、誘導体（例えば、多価アルコールと２分子以上のジイソシアネート化合物との付加反応生成物）、重合物が挙げられる。前記誘導体における多価アルコールとしては、低分子量多価アルコールとして、例えば、トリメチロールプロパン、グリセリン、ペンタエリトリトール等の３価以上のアルコールが挙げられ；高分子量多価アルコールとして、例えば、ポリエーテルポリオール、ポリエステルポリオール、アクリルポリオール、ポリブタジエンポリオール、ポリイソプレンポリオールが挙げられる。
【００５７】
このようなイソシアネート化合物としては、例えば、ジフェニルメタンジイソシアネートの３量体、ポリメチレンポリフェニルポリイソシアネート、ヘキサメチレンジイソシアネートまたはトリレンジイソシアネートのビウレット体またはイソシアヌレート体、トリメチロールプロパンとトリレンジイソシアネートまたはキシリレンジイソシアネートとの反応生成物（例えばトリレンジイソシアネートまたはキシリレンジイソシアネートの３分子付加物）、トリメチロールプロパンとヘキサメチレンジイソシアネートとの反応生成物（例えばヘキサメチレンジイソシアネートの３分子付加物）、ポリエーテルポリイソシアネート、ポリエステルポリイソシアネートが挙げられる。
イソシアネート系架橋剤（Ｃ１）は１種単独で用いてもよく、２種以上を用いてもよい。
【００５８】
＜エポキシ系架橋剤（Ｃ２）＞
エポキシ系架橋剤（Ｃ２）としては、１分子中のエポキシ基数が２以上のエポキシ化合物が通常用いられる。例えば、エチレングリコールジグリシジルエーテル、ポリエチレングリコールジグリシジルエーテル、グリセリンジグリシジルエーテル、グリセリントリグリシジルエーテル、１，３−ビス（Ｎ，Ｎ−ジグリシジルアミノメチル）シクロヘキサン、Ｎ，Ｎ，Ｎ’，Ｎ’−テトラグリシジル−ｍ−キシリレンジアミン、Ｎ，Ｎ，Ｎ’ ，Ｎ’−テトラグリシジルアミノフェニルメタン、トリグリシジルイソシアヌレート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリンが挙げられる。
エポキシ系架橋剤（Ｃ２）は１種単独で用いてもよく、２種以上を用いてもよい。
【００５９】
＜金属キレート架橋剤（Ｃ３）＞
金属キレート架橋剤（Ｃ３）としては、例えば、アルミニウム、鉄、銅、亜鉛、スズ、チタン、ニッケル、アンチモン、マグネシウム、バナジウム、クロム、ジルコニウム等の多価金属に、アルコキシド、アセチルアセトン、アセト酢酸エチル等が配位した化合物が挙げられる。具体的には、アルミニウムイソプロピレート、アルミニウムセカンダリーブチレート、アルミニウムエチルアセトアセテート・ジイソプロピレート、アルミニウムトリスエチルアセトアセテート、アルミニウムトリスアセチルアセトナートが挙げられる。
金属キレート架橋剤（Ｃ３）は１種単独で用いてもよく、２種以上を用いてもよい。
【００６０】
≪添加剤（Ｄ）≫
本発明の粘着剤組成物は、上記成分のほか、本発明の効果を損なわない範囲で、有機溶媒、帯電防止剤、シランカップリング剤、紫外線吸収剤、酸化防止剤、粘着付与樹脂、可塑剤、消泡剤、充填剤、安定剤、軟化剤、および濡れ性調整剤から選択される少なくとも１種を含有してもよい。
【００６１】
有機溶媒としては、例えば、（メタ）アクリル系共重合体（Ａ）の製造方法の説明で記載した重合溶媒が挙げられる。例えば、（メタ）アクリル系共重合体（Ａ）および重合溶媒を含むポリマー溶液と、オレフィン系重合体（Ｂ）と、架橋剤（Ｃ）とを混合して、粘着剤組成物を調製することができる。本発明の粘着剤組成物において、有機溶媒の含有量は、通常は０〜９０質量％であり、好ましくは１０〜８０質量％である。
【００６２】
〔粘着シート〕
本発明の粘着シートは、上述の粘着剤組成物より形成された粘着剤層を有する。粘着剤層は、上述の粘着剤組成物を架橋することにより、具体的には（メタ）アクリル系共重合体（Ａ）を架橋剤（Ｃ）で架橋することにより得ることができる。
【００６３】
粘着シートとしては、例えば、上記粘着剤層のみを有する両面粘着シート、基材と、基材の両面に形成された上記粘着剤層とを有する両面粘着シート、基材と、基材の一方の面に形成された上記粘着剤層とを有する片面粘着シート、およびこれらの粘着シートにおける粘着剤層の他の層と接していない面に剥離処理されたセパレーターが貼付された粘着シートが挙げられる。
【００６４】
粘着剤層の形成条件は、例えば以下のとおりである。前記組成物をセパレーターまたは基材上に塗布し、通常は６０〜１２０℃、好ましくは７０〜１１０℃で、通常は１〜５分間、好ましくは２〜４分間乾燥し、塗膜を形成する。続いて、セパレーターに塗布した場合、セパレーターがない側の塗膜へ基材またはセパレーターを貼り合わせ、基材上に塗布した場合、塗膜上にセパレーターを貼り合わせる。続いて、通常は１日以上、好ましくは３〜１０日間、通常は５〜６０℃、好ましくは１５〜４０℃、通常は３０〜７０％ＲＨ、好ましくは４０〜７０％ＲＨの環境下で養生（熟成）する。上記のような熟成条件で架橋を行うと、効率よく架橋体（ネットワークポリマー）の形成が可能である。セパレーターで挟持された塗膜の場合、熟成後に片方のセパレーターを剥がし、露出した粘着剤層に基材を貼り合わせる。
【００６５】
基材およびセパレーターとしては、例えば、ポリエステル（例：ポリエチレンテレフタレート、ポリエチレンナフタレート）、ポリエチレン、ポリプロピレン、ポリカーボネート、ポリメチルメタクリレート、アクリロニトリル−ブタジエン−スチレン共重合体、エチレン−酢酸ビニル共重合体、ポリアミド、ポリウレタン、ポリ塩化ビニル等のプラスチック製フィルム；織布、不織布；紙、ガラス等が挙げられる。基材およびセパレーターは、それぞれ表面が剥離処理されていてもよい。
【００６６】
粘着剤層の厚さは、通常は３〜１０００μｍ、好ましくは５〜５００μｍである。基材およびセパレーターの厚さは、通常は１０〜１０００μｍである。
粘着剤層は、凝集力、接着力および再剥離性の向上の観点から、ゲル分率が、好ましくは４０〜９０質量％、より好ましくは５０〜８０質量％、さらに好ましくは６０〜７０質量％である。
【００６７】
粘着剤層のゲル分率は、以下のようにして求めることができる。粘着剤層から粘着剤約０．１ｇをサンプリング瓶に採取し、酢酸エチル３０ｍＬを加えて４時間振盪した後、このサンプル瓶の内容物を２００メッシュのステンレス製金網で濾過し、金網上の残留物を１００℃で２時間乾燥して乾燥質量を測定する。次式により、粘着剤層のゲル分率を求める。
ゲル分率（質量％）＝（乾燥質量／粘着剤採取質量）×１００（％）
【００６８】
本発明の粘着シートは、耐久性の高い粘着剤層を有する。特に、９０℃／９５％ＲＨという厳しい条件下で試験を行った場合において、優れた耐ブリスター性、耐白化性および基材密着性を示す。このように自動車用途のような高温・高湿条件下において高い耐久性を有する本発明の粘着シートは、広く工業用粘着シートとして、あるいは各種樹脂フィルムの貼り合わせ用途に使用できる。
【００６９】
〔用途〕
本発明の粘着シートは、各種部材に対して貼着することができるが、特に異種部材を貼り合わせるタッチパネル用部材の貼着に好適である。タッチパネルは、例えば、スマートフォン、タブレット型コンピュータの他、カーナビゲーション装置等の車載装置に搭載される。
【００７０】
タッチパネルユニットとしては、例えば、抵抗膜方式タッチパネルのユニット、静電容量方式タッチパネルのユニットが挙げられ、これらは共には各種材料の積層体であり、前記各種材料の貼り合わせには本発明の粘着剤組成物を用いることができる。前記粘着剤組成物より形成された粘着剤層の用途としては、例えば、透明性部材同士を貼り合わせるための粘着剤層、透明性部材と透明導電膜とを貼り合わせるための粘着剤層が挙げられる。
【００７１】
タッチパネルユニットは、画面の最表面に配置されることから、使用される粘着剤には、高い透明性が求められ、さらに、高い耐熱性および耐湿熱性等の特性が必要とされる。
タッチパネルユニットは、例えば、表面支持体と、粘着剤層と、金属もしくは金属酸化物からなる透明導電膜、または支持体付き金属もしくは支持体付き金属酸化物からなる透明導電膜とをこの順に有する。金属および金属酸化物としては、例えば、酸化インジウムスズ（ＩＴＯ）、酸化アンチモンスズ（ＡＴＯ）、酸化スズが挙げられる。
【００７２】
本発明の粘着シートは、ポリプロピレンやポリエチレン等のポリオレフィン被着体に対する接着性も良好であり、また高耐熱性を有する。また、ポリオレフィン以外の樹脂、ガラス等の被着体に対する接着性も良好である。
【００７３】
本発明の粘着シートは、タッチパネル用部材に限らず、各種ディスプレイ用部材、自動車用部材、航空機用部材、船舶用部材、電化製品用部材、建築材料用部材等様々な部材として使用可能である。
【実施例】
【００７４】
以下、本発明を実施例に基づいて更に具体的に説明するが、本発明はこれら実施例に限定されない。以下の実施例等の記載において、特に言及しない限り、「部」は「質量部」を示す。
実施例における各測定値は、以下の方法により求めた。【００７５】
〔重量平均分子量（Ｍｗ）および分子量分布（Ｍｗ／Ｍｎ）〕
（メタ）アクリル系共重合体（Ａ）について、ゲルパーミエーションクロマトグラフィー（ＧＰＣ）法により、下記条件で標準ポリスチレン換算によるＭｗおよびＭｗ／Ｍｎを求めた。
・測定装置：ＨＬＣ−８１２０ＧＰＣ（東ソー製）
・ＧＰＣカラム構成：以下の５連カラム（すべて東ソー製）
（１）ＴＳＫ−ＧＥＬ ＨＸＬ−Ｈ （ガードカラム）
（２）ＴＳＫ−ＧＥＬ Ｇ７０００ＨＸＬ
（３）ＴＳＫ−ＧＥＬ ＧＭＨＸＬ
（４）ＴＳＫ−ＧＥＬ ＧＭＨＸＬ
（５）ＴＳＫ−ＧＥＬ Ｇ２５００ＨＸＬ
・サンプル濃度：１．０ｍｇ／ｃｍ3となるように、テトラヒドロフランで希釈
・移動相溶媒：テトラヒドロフラン
・流量：１．０ｃｍ3／ｍｉｎ
・カラム温度：４０℃【００７６】
［製造例１］
撹拌機、還流冷却器、温度計および窒素道入管を備えた反応装置に、２−メトキシエチルアクリレート（ＭＥＡ）８５部、ｎ−ブチルアクリレート（ＢＡ）１０部、２−ヒドロキシエチルアクリレート（ＨＥＡ）５部、および酢酸エチル８０部、メチルエチルケトン５０部を仕込み、窒素ガスを導入しながら７５℃に昇温した。次いで、２，２’−アゾビスイソブチロニトリル０．１部を加え、窒素雰囲気下、７５〜７６℃で４時間重合反応を行った。反応終了後、反応液を酢酸エチルにて希釈し、ポリマー溶液を調製した。得られた（メタ）アクリル系共重合体（Ａ−１）のＴｇは−４９℃、Ｍｗは３０万、Ｍｗ／Ｍｎは３．８であった。【００７７】
［製造例２］
撹拌機、還流冷却器、温度計および窒素道入管を備えた反応装置に、ｎ−ブチルアクリレート（ＢＡ）９５部、アクリル酸（ＡＡ）４部、２−ヒドロキシエチルアクリレート（ＨＥＡ）１部、および酢酸エチル１３０部を仕込み、窒素ガスを導入しながら７５℃に昇温した。次いで、２，２’−アゾビスイソブチロニトリル０．１部を加え、窒素雰囲気下、７５〜７６℃で４時間重合反応を行った。反応終了後、反応液を酢酸エチルにて希釈し、ポリマー溶液を調製した。得られた（メタ）アクリル系共重合体（Ａ−２）のＴｇは−４６℃、Ｍｗは６０万、Ｍｗ／Ｍｎは４．０であった。【００７８】
［実施例１］
（メタ）アクリル系共重合体（Ａ−１）の固形分１００部に対して、オレフィン系重合体であるルーカントＬＸ００４（三井化学製、粘度（２５℃）１Ｐａ・ｓ、重量平均分子量３０００：有効成分１００％）を１部、イソシアネート系架橋剤であるＹ−７５（綜研化学製、ヘキサメチレンジイソシアネートのイソシアヌレート体：固形分７５％酢酸エチル溶液）を固形分が０．６部となる量で前記溶液に添加して、粘着剤組成物を得た。【００７９】
得られた粘着剤組成物を、剥離処理されたポリエチレンテレフタレート（ＰＥＴ）フィルム上に、乾燥後の厚さが５０μｍになるように塗布し、８０℃で３分間乾燥させ溶媒を除去して、粘着剤層を形成した。粘着剤層のＰＥＴフィルムと接している面とは反対側表面に、剥離処理されたＰＥＴフィルムを貼り合わせた。次いで、２３℃、６５％ＲＨ環境下で７日間熟成を行い、厚さ５０μｍの粘着剤層を有する粘着シートを得た。【００８０】
［実施例２〜７、比較例１〜５］
表１に記載した成分を用いて粘着剤組成物を調製したこと以外は実施例１と同様に行い、粘着シートを得た。【００８１】
＜評価＞
〔耐ブリスター性試験〕
粘着シートから剥離処理されたＰＥＴフィルムを剥がして、露出した粘着剤層を厚さ１００μｍのＰＥＴフィルム（基材）に貼付した後、６０ｍｍ×５０ｍｍの大きさに裁断し、さらにもう一方の剥離処理されたＰＥＴフィルムを剥がして、露出した粘着剤層をポリカーボネート板（ＰＣ板、被着体）に貼着し、次いで５０℃、５気圧に調整されたオートクレーブに２０分間保持して試験板を作製した。試験板を９０℃／９５％ＲＨ条件下に７２時間放置した後、以下の基準で、耐ブリスター性を評価した。
◎：発泡・ウキ等の外観不良は全く観察されなかった
○：ごく僅かに発泡・ウキ等の外観不良が観察されるが、実使用上問題ない
△：発泡・ウキ等の外観不良が観察された
×：発泡・ウキ等の外観不良が広範囲で観察された【００８２】
〔耐白化性試験〕
粘着シートから剥離処理されたＰＥＴフィルムを剥がして、露出した粘着剤層を厚さ１００μｍのＰＥＴフィルム（基材）に貼付した後、６０ｍｍ×５０ｍｍの大きさに裁断し、さらにもう一方の剥離処理されたＰＥＴフィルムを剥がして、露出した粘着剤層をポリカーボネート板（ＰＣ板、被着体）に貼着し、次いで５０℃、５気圧に調整されたオートクレーブに２０分間保持して試験板を作製した。試験板を９０℃／９５％ＲＨ条件下に１００時間放置した後、以下の基準で、白化の有無を目視で確認した。
○：白化の外観不良は全く観察されなかった
△：白化の外観不良がごく僅かに観察されるが実使用上問題ない範囲である
×：白化の外観不良が広範囲にわたって観察された【００８３】
【表１】
2019013130.tif 000002
【００８４】
ルーカントＬＸ００４（三井化学製、粘度１．０Ｐａ・ｓ、Ｍｗ３０００）
ルーカントＬＸ０１０（三井化学製、粘度２．９Ｐａ・ｓ、Ｍｗ５０００）
ルーカントＬＸ１００（三井化学製、粘度２４．２Ｐａ・ｓ、Ｍｗ１００００）
ルーカントＬＸ２００（三井化学製、粘度５７．０Ｐａ・ｓ、Ｍｗ１２０００）
Ｂ−１０００（日本曹達製、粘度１．０Ｐａ・ｓ、Ｍｗ４０００）
Ｇ−１０００（日本曹達製、粘度７７．２Ｐａ・ｓ、Ｍｗ５６００）
ＩＲ２２００（ＪＳＲ製、固体）
※オレフィン系重合体の粘度は何れも２５℃での値であり、有効成分は１００％である。
【国際調査報告】
2019013130.tif 000003
2019013130.tif 000004
2019013130.tif 000005